(57)【特許請求の範囲】
【請求項１】
支持体上に少なくとも感光層を有する電子写真感光体において、前記感光層にオキシチタニウムフタロシアニンと、下記一般式（ＩＩ）で示されるビスアゾ顔料とを含有したことを特徴とする電子写真感光体。
【化１】
0003604745.tif 000010
【請求項２】
前記オキシチタニウムフタロシアニンが、ＣｕＫαの特性Ｘ線回折において、少なくともブラッグ角（２θ±０．２°）９．０°、１４．２°、２３．９°及び２７．１°にピークを有するものである請求項１に記載の電子写真感光体。
【請求項３】
前記オキシチタニウムフタロシアニンが、ＣｕＫα特性Ｘ線回折において、少なくともブラッグ角（２θ±０．２°）７．６°及び２８．６°にピークを有するものである請求項１又は２に記載の電子写真感光体。
【請求項４】
前記オキシチタニウムフタロシアニンが、ＣｕＫαの特性Ｘ線回折において、少なくともブラッグ角（２θ±０．２°）９．３°及び２６．３°にピークを有するものである請求項１に記載の電子写真感光体。
【請求項５】
前記オキシチタニウムフタロシアニンが、ＣｕＫαの特性Ｘ線回折において、少なくともブラッグ角（２θ±０．２°）９．５°及び２７．３°にピークを有するものである請求項１に記載の電子写真感光体。
【請求項６】
前記感光層が、少なくとも電荷発生層及び電荷輸送層を積層したもので、前記電荷発生層に前記オキシチタニウムフタロシアニンと、前記一般式（ＩＩ）のビスアゾ顔料を含有した請求項１乃至５のいずれかに記載の電子写真感光体。
【請求項７】
前記電荷発生層が、単一層である請求項６記載の電子写真感光体。
【請求項８】
前記電荷発生層が、前記ビスアゾ顔料を含有する第１電荷発生層と、前記オキシチタニウムフタロシアニンを含有する第２電荷発生層とを積層したものである請求項６記載の電子写真感光体。
【請求項９】
前記第２電荷発生層が前記電荷輸送層と接する請求項８記載の電子写真感光体。
【請求項１０】
請求項１乃至９のいずれかに記載の電子写真感光体と、前記電子写真感光体を帯電させる帯電手段と、帯電した前記電子写真感光体に対し像露光を行い静電潜像を形成する像露光手段と、静電潜像の形成された前記電子写真感光体をトナーで現像する現像手段とを有することを特徴とする電子写真装置。
【請求項１１】
前記帯電手段が、直接帯電部材である請求項１０記載の電子写真装置。
【請求項１２】
請求項１乃至９のいずれかに記載の電子写真感光体と、前記電子写真感光体に接触して前記電子写真感光体を帯電させる直接帯電部材とを有することを特徴とする電子写真装置ユニット。
【請求項１３】
前記電子写真感光体に形成された静電潜像を現像する現像手段を有する請求項１２記載の電子写真装置ユニット。
【発明の詳細な説明】
【０００１】
【産業上の利用分野】
本発明は、電子写真感光体、該電子写真感光体を備えた電子写真装置及び電子写真ユニットに関する。
【０００２】
【従来の技術】
有機光導電体を用いた電子写真感光体は、電荷発生材料を含有する電荷発生層と電荷輸送材料を含有する電荷輸送層を積層した機能分離型感光体の開発により感度、耐久性において著しい改善がなされ、幅広く実用化されるようになってきた。
【０００３】
特に近年、端末用プリンターとして従来のインパクト型のプリンターに替わり、電子写真技術を応用したノンインパクト型のプリンターが広く普及してきている。これらは主としてレーザー光を光源とするレーザービームプリンターであり、その光源としてはコスト、装置の大きさ等の点から半導体レーザーが用いられる。現在主として用いられる半導体レーザーはその発振波長が７８０±２０ｎｍと長波長のため、これらの長波長の光に十分な感度を有する電子写真感光体の開発が進められてきた。
【０００４】
このような長波長光に対して感度を有する電荷発生材料として、従来から無金属フタロシアニンや銅フタロシアニン、オキシチタニウムフタロシアニン（以下ＴｉＯＰｃと略す）といったフタロシアニン化合物が高い感度特性を有することが認められ、実用化に至っている。特にＴｉＯＰｃは極めて高い感度特性を有しており、また他のフタロシアニン化合物と同様に様々な結晶形が存在し、この結晶形の差異によって電子写真特性が異なるため、盛んに研究がなされている。
【０００５】
長波長光に対して優れた感度特性を有するＴｉＯＰｃの代表的な結晶形としては特開昭６１−２３９２４８号公報、特開昭６２−６７０９４号公報、特開平３−１２８９７３号公報、特開平３−２００７９０号公報等に記載される結晶形が挙げられる。上記結晶形は、後述するように、この順にα型、β型、Ｉ型、Ｙ型と称されるものである。
【０００６】
【発明が解決しようとする課題】
しかしながら、ＴｉＯＰｃを用いた従来の電子写真感光体においては繰り返し使用時の電位安定性に関して必ずしも満足できるものはなく、更に反転現像系の電子写真プロセスにおいて高温高湿下で黒ポチ（白地部に黒い点状のカブリが生ずる現象）が発生しやすいといった欠点を有していた。こうした欠点を改善するための対策として電荷発生層を薄くしたり、電荷発生層中におけるＴｉＯＰｃと結着樹脂との比率において結着樹脂の比率を上げる等の方法があるが、こうした対策では結果として感度を悪くすることになるため、完全な対策とはならなかった。
【０００７】
なお、レーザービームプリンターと複写機の両方の機能を持った装置に対応できるパンクロマチックな感光体を得る目的で特開平３−３７６５６号公報にＴｉＯＰｃにビスアゾ顔料を混合または積層する技術が提案されているが、これらのビスアゾ顔料では上記の欠点の改善効果はほとんど見られない。
【０００８】
本発明は、高感度で繰り返し使用しても電気的特性が安定で、しかも高温高湿下で使用しても黒ポチのない電子写真感光体、この電子写真感光体を用いた電子写真装置及び電子写真装置ユニットを提供することを目的とする。
【０００９】
【課題を解決するための手段】
即ち、本発明は、支持体上に少なくとも感光層を有する電子写真感光体において、前記感光層にオキシチタニウムフタロシアニンと、下記一般式（ＩＩ）で示されるビスアゾ顔料とを含有したことを特徴とする電子写真感光体。
【００１１】
【外４】
0003604745.tif 000002
【００１２】
また、本発明の電子写真装置は、上記電子写真感光体と、前記電子写真感光体を帯電させる帯電手段と、帯電した前記電子写真感光体に対し像露光を行い静電潜像を形成する像露光手段と、静電潜像の形成された前記電子写真感光体をトナーで現像する現像手段とを有するものである。
【００１３】
更に、本発明の電子写真装置ユニットは、上記電子写真感光体と、前記電子写真感光体に接触して前記電子写真感光体を帯電させる直接帯電部材とを有するものである。
【００１４】
上記のビスアゾ顔料を感光層、電荷発生層に含有することにより、ＴｉＯＰｃの高感度特性を損なうことなく、繰り返し使用時の電位安定性や高温高湿下における黒ポチの発生を改善することができる。上記のビスアゾ顔料には８００ｎｍ付近に感度が全く無いにも拘らず、化学的増感作用によりＴｉＯＰｃの有する８００ｎｍ付近の感度が増感されるため、ＴｉＯＰｃの量を減らしても高感度特性を維持できる。
【００１５】
本発明の参考例で使用するビスアゾ顔料を以下に示す。
【００１６】
【外５】
0003604745.tif 000003
【００１７】
本発明で使用するビスアゾ顔料を以下に示す。
【化２】
0003604745.tif 000004
【００１８】
本発明で用いるビスアゾ顔料は、相当するジアミンを常法によりテトラゾ化し、アルカリの存在下カプラーと水系でカップリングするか、または前記ジアミンのテトラゾニウム塩をホウフッ化塩あるいは塩化亜鉛複塩等の形で一旦単離した後、適当な溶剤、例えばＮ，Ｎ−ジメチルホルムアミド、ジメチルスルホキシド等の溶剤中で酢酸ソーダ、トリエチルアミン、Ｎ−メチルモルホリン等の塩基の存在下、前記カプラーとカップリングすることにより容易に合成できる。
【００１９】
本発明において用いるＴｉＯＰｃは次の構造式を有する。
【００２０】
【外７】
0003604745.tif 000005
【００２１】
（ただし、Ｙ１、Ｙ２、Ｙ３及びＹ４はＣｌまたはＢｒを表し、ｎ、ｍ、ｋ及びｐは０〜４の整数である。）
ＴｉＯＰｃの結晶形は、いかなるものでもよいが、α型、β型、Ｉ型またはＹ型が好ましい。特にＩ型結晶が好ましい。
【００２２】
Ｉ型結晶のＴｉＯＰｃは、ＣｕＫα特性Ｘ線回折において、少なくともブラッグ角（２θ±０．２°）９．０°、１４．２°、２３．９°及び２７．１°のピークを有する。Ｉ型結晶ＴｉＯＰｃのＸ線回折図の好ましい例を図１に示した。
【００２３】
α型結晶のＴｉＯＰｃは、少なくともブラッグ角（２θ±０．２°）７．６°及び２８．６°にピークを有する。α型結晶ＴｉＯＰｃのＸ線回折図の好ましい例を図２に示した。
【００２４】
β型結晶のＴｉＯＰｃは、少なくともブラッグ角（２θ±０．２°）９．３°及び２６．３°にピークを有する。β型結晶ＴｉＯＰｃのＸ線回折図の好ましい例を図３に示した。
【００２５】
Ｙ型結晶のＴｉＯＰｃは、少なくともブラッグ角（２θ±０．２°）９．５°及び２７．３°にピークを有する。Ｙ型結晶ＴｉＯＰｃのＸ線回折図の好ましい例を図４に示した。
【００２６】
本発明においてＸ線回折の測定は、ＣｕＫα線を用いて次の条件により行ったものである。
使用測定機：理学電器製Ｘ線回折装置
ＲＡＤ−Ａシステム
Ｘ線管球：Ｃｕ
管電圧：５０ｋＶ
管電流：４０ｍＡ
スキャン方法：２θ／θスキャン
スキャン速度：２ｄｅｇ．／ｍｉｎ
サンプリング間隔：０．０２０ｄｅｇ．
スタート角度（２θ）：３ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｍｍ
湾曲モノクロメーター使用
感光層は単一層でもかまわないが、図５に示すように支持体３側から順に電荷発生層２及び電荷輸送層１を積層して構成するのが好ましい。また、図８に示すように支持体３側から順に電荷輸送層１及び電荷発生層２を積層してもよい。更に、図６、図７、図９及び図１０に示すように、電荷発生層２をビスアゾ顔料を含む第１電荷発生層２ａと、ＴｉＯＰｃを含む第２電荷発生層２８とに分けて、これらを積層する構成にしてもよい。この場合、図６及び図９に示すようにビスアゾ顔料を含む第１電荷発生層２ａが電荷輸送層１と接するようにしてもよいし、図７及び図１０に示すようにＴｉＯＰｃを含む第２電荷発生層２ｂが電荷輸送層１と接するようにしてもよいが、第２電荷発生層２ｂを電荷輸送層１に接触させる方が好ましい結果が得られる。第１電荷発生層と第２電荷発生層との境界は明確でなくてもかまわない。
【００２７】
感光層が単一層の場合、感光層はＴｉＯＰｃあるいはビスアゾ顔料と、電荷輸送材料と、結着樹脂とを、溶媒で混合して通常のコーティング法により成膜して形成する。
【００２８】
感光層が、電荷発生層及び電荷輸送層で構成される場合、電荷発生層はＴｉＯＰｃあるいはビスアゾ顔料、またはこれら両方と結着樹脂とを、溶媒で混合して通常のコーティング法により成膜して形成する。
【００２９】
電荷輸送材料としては例えば各種のトリアリールアミン系化合物、ヒドラゾ系化合物、スチルベン系化合物、ピラゾリン系化合物、オキサゾール系化合物、チアゾール系化合物、トリアリルメタン系化合物等が挙げられる。
【００３０】
各層に用いる結着樹脂としては、例えばポリエステル、アクリル樹脂、ポリビニルカルバゾール、フェノキシ樹脂、ポリカーボネート、ポリビニルブチラール、ポリビニルベンザール、ポリスチレン、ポリビニルアセテート、ポリスルホン、ポリアレート、塩化ビニリデン、アクリロニトリル共重合体等が挙げられる。
【００３１】
各層を塗工するコーティング法としては、一般的なものが使用でき、例えば浸漬コーティング法、スプレーコーティング法、スピンナーコーティング法、ローラーコーティング法、マイヤーバーコーティング法、ブレードコーティング法などのコーティング法が使用できる。
【００３２】
感光層が単一層の場合、ＴｉＯＰｃとビスアゾ顔料とを合わせた含有率は、感光層に対して３〜３０重量％が好ましい。ＴｉＯＰｃとビスアゾ顔料の混合比は、ＴｉＯＰｃ／ビスアゾ顔料で表現して２０／１〜３／７、更には１５／１〜４／６が好ましく、特にＴｉＯＰｃをビスアゾ顔料よりも多くするのが好ましい。電荷輸送材料の含有率は感光層に対して３０〜７０重量％が好ましい。
【００３３】
感光層を、電荷発生層及び電荷輸送層で構成する場合の各成分の含有率は以下の通りである。
【００３４】
ＴｉＯＰｃとビスアゾ顔料とを混合して同一層に含める場合、ＴｉＯＰｃとビスアゾ顔料とを合わせた含有率は、電荷発生層に対して２０〜８０重量％、更には３０〜７０重量％が好ましい。この場合、ＴｉＯＰｃとビスアゾ顔料の混合比は、感光層が単一層の場合と同様である。
【００３５】
ビスアゾ顔料とＴｉＯＰｃとを、それぞれ第１電荷発生層と第２電荷発生層に別々に含有する場合、ビスアゾ顔料とＴｉＯＰｃの含有量は、いずれもそれぞれの含有する電荷発生層に対して２０〜８０重量％、更には３０〜７０重量％が好ましい。
【００３６】
電荷輸送材料の含有率は、電荷輸送層に対して３０〜７０重量％が好ましい。
【００３７】
感光層が単一層の場合、感光層の厚みは５〜５０μｍ、更には１０〜４０μｍが好ましい。
【００３８】
ビスアゾ顔料及びＴｉＯＰｃの両方を一緒に含有する電荷発生層の厚みは、０．０５〜１．０μｍ、更には０．１〜０．５μｍが好ましい。ビスアゾ顔料を含有する第１電荷発生層の厚みは０．０５〜０．２μｍが好ましく、第２電荷発生層の厚みは０．０５〜１．０μｍ、更には０．１〜０．５μｍが好ましい。
【００３９】
電荷輸送層の厚みは、５〜５０μｍ、更には８〜２０μｍが好ましい。
【００４０】
支持体は、例えばアルミニウム、アルミニウム合金、ステンレス等の導電性材料を用いて形成できる。また、プラスチック、紙あるいは金属などの支持体表面に導電表面層を形成したものも使用することができる。導電表面層としては、アルミニウム、アルミニウム合金、酸化インジウム−酸化錫合金等の真空蒸着膜や、バインダーに導電性粒子（例えばカーボンブラック、酸化錫粒子等）を混入して塗工した塗工膜を用いることができる。導電表面層の厚さは、１〜３０μｍが好ましい。支持体の形状は、例えば円筒状、フィルム状が好ましい。
【００４１】
支持体あるいは導電表面層と、感光層との間に、バリヤー機能や接着機能を有する下引層を必要に応じ設けてもよい。下引層は例えばカゼイン、ポリビニルアルコール、ニトロセルロース、エチレン−アクリル酸コポリマー、ポリアミド、変性ポリアミド、ポリウレタン、ゼラチン、酸化アルミニウム等によって形成できる。下引層の膜厚は５μｍ以下、更には０．５〜３μｍが好ましい。下引層は１０７  Ω・ｃｍ以上であることが望ましい。
【００４２】
更に支持体と下引層との間に、支持体の欠陥の被服層及び画像入力がレーザー光の場合には散乱による干渉縞防止を目的とした導電層を必要に応じ設けることが好適である。導電層はカーボンブラック、金属粒子、金属酸化物等の導電性粉体を結着樹脂中に分散、塗布することで形成できる。導電層の膜厚は５〜４０μｍ、好ましくは１０〜３０μｍである。
【００４３】
感光層上には、必要に応じて保護層を設けてもよい。保護層は、ポリビニルブチラール、ポリエステル、ポリカーボネート（ポリカーボネートＺ、変性ポリカーボネート等）、ナイロン、ポリイミド、ポリアリレート、ポリウレタン、スチレン−ブタジエンコポリマー、スチレン−アクリル酸コポリマー、スチレン−アクリロニトリルコポリマー等の樹脂を適当な有機溶剤によって溶解し、感光層の上に塗布、乾燥して形成できる。保護層の膜厚は、０．０５〜２０μｍが好ましい。また、保護層中に導電性粒子や紫外線吸収剤等を含ませてもよい。導電性粒子としては、例えば酸化錫粒子等の金属酸化物が好ましい。
【００４４】
次に、本発明の電子写真感光体を用いた電子写真装置について説明する。
【００４５】
図１１において、１１は本発明のドラム型感光体であり軸１１ａを中心に矢印方向に所定の周速度で回転駆動する。該感光体１１はその回転過程で帯電手段１２により周面に正または負の所定電位の均一帯電を受け、次いで露光部１３にて不図示の像露光手段により光像露光Ｌ（スリット露光あるいはレーザービーム走査露光等）を受ける。これにより感光体周面に露光像に対応した静電潜像が順次形成されていく。その静電潜像は、次いで現像手段４でトナー現像され、そのトナー現像像がコロナ転写手段５により不図示の給紙部から感光体１１と転写手段５との間に感光体１１の回転と同期取りされて給送された記録材９の面に順次転写されていく。像転写を受けた記録材９は感光体面から分離されて像定着手段８へ導入されて像定着を受けて複写物（コピー）として機外へプリントアウトされる。像転写後の感光体１１の表面はクリーニング手段６にて転写残りトナーの除去を受けて清浄面化され、前露光手段７により除電処理がされて繰り返して像形成に使用される。感光体１１の均一帯電手段１２としてはコロナ帯電装置が一般に広く使用されている。
【００４６】
また、図１２及び図１３に示すように、帯電手段として直接帯電部材１０を用い、電圧印加された直接帯電部材１０を感光体１１に接触させることにより感光体１１の帯電を行ってもよい（この帯電方法を、以下直接帯電という）。図１２及び図１３に示す装置では感光体１１上のトナー像も、直接帯電部材２３で記録材９に転写される。即ち、電圧印加された直接帯電部材２３を記録材９に接触させることにより感光体１１上のトナー像を記録材９に転写させる。
【００４７】
また、図１２に示す装置では、少なくとも感光体１１、直接帯電部材１０及び現像手段４を容器２０に納めてひとつの電子写真装置ユニットとし、この装置ユニットを装置本体のレール等の案内手段を用いて着脱自在に構成している。クリーニング手段６は容器２０内に配置しても配置しなくてもよい。
【００４８】
更に、図１３に示す装置では、少なくとも感光体１１及び直接帯電部材１０を第１の容器２１に納めて、第１の電子写真装置ユニットとし、少なくとも現像手段７を第２の容器２２に納めて第２の電子写真装置ユニットとし、これら第１の装置ユニットと、第２の装置ユニットとを着脱自在に構成している。クリーニング手段６は容器２１内に配置しても配置しなくてもよい。
【００４９】
光像露光Ｌは、電子写真装置を複写機やプリンターとして使用する場合には、原稿からの反射光や透過光を用いる、あるいは、原稿を読み取り信号化に従って、この信号によりレーザービームの走査、発光ダイオードアレイの駆動、または液晶シャッターアレイの駆動などを行うことにより行われる。
【００５０】
本発明の電子写真感光体は、レーザービームプリンター、電子写真複写機、ＣＲＴプリンター、ＬＥＤプリンター、液晶プリンター、レーザー製版等の電子写真応用分野に広く用いることができる。
【００５１】
以上説明した本発明の電子写真感光体は、ＴｉＯＰｃの有する高感度特性を損なうことなく、繰り返し使用しても電位安定性に優れると共に高温高湿下における黒ポチの発生を防止することができる。
【００５２】
【実施例】
以下に示す「部」は、「重量部」を意味する。
【００５３】
参考例１
１０％酸化アンチモンを含有する酸化スズで被覆した酸化チタン粉体５０部、レゾール型フェノール樹脂２５部、メチルセロソルブ２０部、メタノール５部及びシリコーンオイル（ポリジメチルシロキサンポリオキシアルキレン共重合体、平均分子量３０００）０．００２部を１ｍｍφガラスビーズを用いたサンドミル装置で２時間分散して導電層用塗料を調製し、この塗料をアルミニウムシリンダー（外径８０ｍｍ、長さ３６０ｍｍ）の外周に浸漬塗布し、１４０℃で３０分間乾燥させ、膜厚２０μｍの導電層を形成した。
【００５４】
この導電層の上に６−６６−６１０−１２四元素系ポリアミド共重合体（アミランＣＭ８０００、東レ製）５部をメタノール７０部とブタノール２５部の混合溶媒に溶解した溶液を浸漬塗布し、乾燥して膜厚１μｍの下引層を形成した。
【００５５】
Ｉ型ＴｉＯＰｃ６部と前記した顔料例１のビスアゾ顔料４部をポリビニルブチラール（商品名エスレックＢＸ−１、積水化学製）１０部をシクロヘキサノン４００部に溶解した液に添加し、１ｍｍφのガラスビーズを用いたサンドミルで３時間分散し、これに４００部の酢酸エチルを加えて、希釈した後回収して、これを下引層上に浸漬塗布し、８０℃で１０分間乾燥して膜厚０．２５μｍの電荷発生層を形成した。
【００５６】
下記構造式の電荷輸送材料１０部と、
【外８】
0003604745.tif 000006
【００５７】
ビスフェノールＺ型ポリカーボネート１０部をクロロベンゼン６０部に溶解した溶液を調製し、この溶液を電荷発生層上に浸漬塗布し、１１０℃で１時間乾燥し、膜厚２０μｍの電荷輸送層を形成し、本発明の参考例１に係る電子写真感光体を作成した。
【００５８】
参考例１で作成した電子写真感光体をレーザービームプリンター（商品名ＬＢＰ−ＳＸ、キヤノン（株）製）に装着して、暗部電位を−７００Ｖとし、これに８０２ｎｍのレーザー光を照射して明部電位が−１５０Ｖとなるレーザー光量を測定することにより感度を比較した。また５０００枚連続コピーを行った時の暗部電位の変化量（ΔＶＤ）と明部電位の変化量（ΔＶＬ）を測定した。更に温度３５℃、湿度９０％の高温高湿環境下で、全面白画像を出力し黒ポチの発生程度を評価した。
【００５９】
結果を表１に示す。なお、表中の黒ポチ欄の評価は、黒ポチの発生程度を６段階で表した基準サンプルと比較して評価したもので、０は黒ポチなしを表し、５は画像領域全域に黒ポチが発生して画像領域全域がグレーにみえる状態を表している。従って、０から５まで数値が大きくなるに従って黒ポチの発生頻度が高くなる。黒ポチ評価は０〜２が実用に供せるものである。
【００６０】
【表１】
0003604745.tif 000007
参考例２
参考例１のＩ型ＴｉＯＰｃ６部及び顔料例１のビスアゾ顔料４部の代わりに、Ｉ型ＴｉＯＰｃ１０部を含有してその他は参考例１と同様にしてＩ型ＴｉＯＰｃ分散液を調整した。また、前記した顔料例１のビスアゾ顔料１０部を、参考例１のＩ型ＴｉＯＰｃ６部及び顔料例１のビスアゾ顔料４部の代わりに用いて、その他は参考例１と同様にしてビスアゾ顔料分散液を調整した。
【００６１】
参考例１と同様にして作成した導電層及び下引層の上に上記のビスアゾ顔料分散液を膜厚０．１μｍになるように塗工し、更にこの上に上記のＴｉＯＰｃ分散液を膜厚０．２５μｍになるようにスプレー塗工して電荷発生層を形成した。電荷輸送層は参考例１と全く同様にして形成し、本発明の参考例２に係る電子写真感光体を作成した。
【００６２】
参考例３
参考例２におけるビスアゾ顔料分散液とＴｉＯＰｃ分散液の塗工の順序を逆とした他は、参考例２と全く同様にして電子写真感光体を作成した。
【００６３】
参考例２及び３で作成した電子写真感光体について、参考例１の電子写真感光体の場合と同様に評価を行った。結果を表２に示す。
【００６４】
【表２】
0003604745.tif 000008
【００６５】
この結果から分かるように、本発明の参考例における特定のビスアゾ顔料を積層した電子写真感光体においては、繰り返し特性や黒ポチ発生が改善されるが、ビスアゾ顔料を含む電荷発生層を導電性支持体側に設けた方がより好ましい。
【００６６】
実施例１
参考例１と全く同様にして、アルミニウムシリンダー上に導電層、下引層を形成した。
【００６７】
次に、参考例１において用いた顔料例１のビスアゾ顔料に代えて前記した顔料例２のビスアゾ顔料を用い、その他は、参考例１と全く同様にして電荷発生層、電荷輸送層を形成して本発明の電子写真感光体を作成した。
【００６８】
実施例１の電子写真感光体を、直接帯電方式に改良したキヤノン社製レーザービームプリンターＬＢＰ−ＳＸに装着し、参考例１と同様にして評価した。レーザービームプリンターの直接帯電部材には−７２０Ｖの直流電圧とピーク間電圧１５００Ｖの交流電圧を重畳して印加し、電子写真感光体の暗部電位を−７００Ｖとした。評価結果を表３に示した。
【００６９】
【表３】
0003604745.tif 000009
この結果から分かるように、本発明における特定のビスアゾ顔料を積層した電子写真感光体においては、繰り返し特性や黒ポチ発生が改善される。
【００７０】
【発明の効果】
本発明はＴｉＯＰｃを電荷発生層に用いた電子写真感光体において、繰り返し特性や高温高湿下における画像欠陥が改善され、高感度で高品位な画像が得られるという顕著な効果を奏する。
【図面の簡単な説明】
【図１】Ｉ型オキシチタニウムフタロシアニンのＸ線回折図である。
【図２】α型オキシチタニウムフタロシアニンのＸ線回折図である。
【図３】β型オキシチタニウムフタロシアニンのＸ線回折図である。
【図４】Ｙ型オキシチタニウムフタロシアニンのＸ線回折図である。
【図５】本発明の電子写真感光体の層構成の例である。
【図６】本発明の電子写真感光体の層構成の他の例である。
【図７】本発明の電子写真感光体の層構成の他の例である。
【図８】本発明の電子写真感光体の層構成の他の例である。
【図９】本発明の電子写真感光体の層構成の他の例である。
【図１０】本発明の電子写真感光体の層構成の他の例である。
【図１１】本発明の電子写真装置の一例を示す図である。
【図１２】本発明の電子写真装置の他の例を示す図である。
【図１３】本発明の電子写真装置の他の例を示す図である。
【符号の説明】
１  電荷輸送層
２  電荷輸送層
３  支持体
４  現像手段
５  転写手段
６  クリーニング手段
７  前露光手段
８  定着手段
９  記録材
１０、２３  直接帯電部材
１１  感光体
１２  帯電手段
１３  露光部
【図１】
0003604745.tif 000011
【図２】
0003604745.tif 000012
【図３】
0003604745.tif 000013
【図４】
0003604745.tif 000014
【図５】
0003604745.tif 000015
【図６】
0003604745.tif 000016
【図７】
0003604745.tif 000017
【図８】
0003604745.tif 000018
【図９】
0003604745.tif 000019
【図１０】
0003604745.tif 000020
【図１１】
0003604745.tif 000021
【図１２】
0003604745.tif 000022
【図１３】
0003604745.tif 000023